"カプセル内容物および該カプセル内容物を被覆する被覆部からなる非鉄金属収集用カプセルであって、非鉄金属を含む溶液中に該非鉄金属収集用カプセルを浸漬させることによって、該非鉄金属収集用カプセル内に非鉄金属が収集される、非鉄金属収集用カプセル。前記カプセル内容物が、ゲオバクター属、デスルフォモナス属、デスルフォムサ属、ペロバクター属、シワネラ属、フェリモナス属、エアロモナス属、スルフロスピリルム属、ウォリネラ属、デスルフォビブリオ属、ゲオトリクス属、デフェリバクター属、ゲオビブリオ属、ピロバクルム属、テルモトガ属、アルカエグロブス属、ピロコックス属およびピロディクティウム属からなる群から選択される細菌を1種またはそれ以上含む、請求項1記載の非鉄金属収集用カプセル。前記カプセル内容物が、シワネラ属の細菌を含む、請求項1または2記載の非鉄金属収集用カプセル。前記カプセル内容物が、シワネラオネイデンシスまたはシワネラアルゲの細菌を含む、請求項1~3いずれかに記載の非鉄金属収集用カプセル。収集される非鉄金属が、希少金属および希少貴金属からなる群から選択される1種またはそれ以上である、請求項1~4いずれかに記載の非鉄金属収集用カプセル。収集される非鉄金属が、パラジウム、白金、ロジウム、金、銀、インジウム、ガリウムまたは希土類元素である、請求項1~5いずれかに記載の非鉄金属収集用カプセル。前記カプセル内容物はさらに、電子供与性成分、電子受容性成分および液体培地からなる群から選択される少なくとも1種を含む、請求項1~6いずれかに記載の非鉄金属収集用カプセル。前記非鉄金属収集用カプセルがシームレスカプセルである、請求項1~7いずれかに記載の非鉄金属収集用カプセル。前記被覆部は、光硬化性成分および被覆部透過助剤を含む被覆部形成組成物が硬化することにより得られた被覆部で構成される、請求項1~8いずれかに記載の非鉄金属収集用カプセル。前記光硬化性成分が、アクリレート系オリゴマー、不飽和ポリエステル系オリゴマー、ポリエンチオール系オリゴマー、ケイ皮酸系オリゴマー、エポキシ系オリゴマー、ビニルエーテル系オリゴマー、不飽和ポリアミド系オリゴマーからなる群から選択される1種またはそれ以上であり、前記被覆部透過助剤が、アルギン酸、ポリビニルアルコール、寒天、カラギーナン、ジェランガム、ペクチン、澱粉、澱粉誘導体、デキストリン、セルロース、タンパク質からなる群から選択される1種またはそれ以上である、請求項9記載の非鉄金属収集用カプセル。前記カプセル内容物が、シワネラ属の細菌を含む油性部を含む、請求項1~10いずれかに記載の非鉄金属収集用カプセル。前記カプセル内容物が、油性物質からなるカプセル調製時中間層部およびシワネラ属の細菌を含む親水性部を含む、請求項1~10いずれかに記載の非鉄金属収集用カプセル。順次増大する半径を有して同心円状に配設された第1ノズルおよび第2ノズルを用いて、該第1ノズルからシワネラ属の細菌を含む油性組成物を、および該第2ノズルから被覆部形成組成物を同時にキャリア流体中に押し出し、次いで光照射して被覆部形成組成物を硬化させることによって得られた、請求項11記載の非鉄金属収集用カプセル。順次増大する半径を有して同心円状に配設された第1ノズル、第2ノズルおよび第3ノズルを用いて、該第1ノズルからシワネラ属の細菌を含む親水性組成物を、該第2ノズルから油性組成物を、および該第3ノズルから被覆部形成組成物を同時にキャリア流体中に押し出し、次いで光照射して被覆部形成組成物を硬化させることによって得られた、請求項12記載の非鉄金属収集用カプセル。請求項1~14いずれかに記載の非鉄金属収集用カプセルを、非鉄金属を含む溶液中に浸漬する浸漬工程、前記浸漬工程において浸漬した非鉄金属収集用カプセルを分離する分離工程、を包含する、非鉄金属を収集する方法。収集される非鉄金属が、希少金属および希少貴金属からなる群から選択される1種またはそれ以上である、請求項15記載の非鉄金属を収集する方法。収集される非鉄金属が、パラジウム、白金、ロジウム、金、銀、インジウム、ガリウムまたは希土類元素である、請求項15記載の非鉄金属を収集する方法。有用な希少金属または希少貴金属などを回収する方法として、上記の通り種々の方法が検討されている。しかしながらこれらの方法は、エネルギー消費または環境負荷の点などにおける幾つかの課題があった。他の方法として、例えば吸着剤または微生物を用いた回収方法が検討されているものの、これらの方法は回収率が低いという問題もある。本発明はこのような従来の課題を解決することを目的とする。すなわち本発明は、非鉄金属を容易にかつ良好に収集することができる非鉄金属収集用カプセル、およびこれを用いた非鉄金属を収集する方法、を提供する。本発明は、カプセル内容物およびこのカプセル内容物を被覆する被覆部からなる非鉄金属収集用カプセルであって、非鉄金属を含む溶液中にこの非鉄金属収集用カプセルを浸漬させることによって、この非鉄金属収集用カプセル内に非鉄金属が収集される、非鉄金属収集用カプセル、を提供するものであり、これにより上記課題が解決される。上記カプセル内容物が、ゲオバクター属、デスルフォモナス属、デスルフォムサ属、ペロバクター属、シワネラ属、フェリモナス属、エアロモナス属、スルフロスピリルム属、ウォリネラ属、デスルフォビブリオ属、ゲオトリクス属、デフェリバクター属、ゲオビブリオ属、ピロバクルム属、テルモトガ属、アルカエグロブス属、ピロコックス属およびピロディクティウム属からなる群から選択される細菌を1種またはそれ以上含むのが、より好ましい。また、上記カプセル内容物がシワネラ属の細菌を含むのがより好ましい。また、上記カプセル内容物が、シワネラオネイデンシスまたはシワネラアルゲの細菌を含むのがより好ましい。また、収集される非鉄金属が、希少金属および希少貴金属からなる群から選択される1種またはそれ以上であるのがより好ましい。また、収集される非鉄金属が、パラジウム、白金、ロジウム、金、銀、インジウム、ガリウムまたは希土類元素であるのがより好ましい。上記カプセル内容物はさらに、電子供与性成分、電子受容性成分および液体培地からなる群から選択される少なくとも1種を含むのがより好ましい。また、上記非鉄金属収集用カプセルがシームレスカプセルであるのがより好ましい。上記被覆部は、光硬化性成分および被覆部透過助剤を含む被覆部形成組成物が硬化することにより得られた被覆部で構成されるのがより好ましい。上記光硬化性成分が、アクリレート系オリゴマー、不飽和ポリエステル系オリゴマー、ポリエンチオール系オリゴマー、ケイ皮酸系オリゴマー、エポキシ系オリゴマー、ビニルエーテル系オリゴマー、不飽和ポリアミド系オリゴマーからなる群から選択される1種またはそれ以上であり、上記被覆部透過助剤が、アルギン酸、ポリビニルアルコール、寒天、カラギーナン、ジェランガム、ペクチン、澱粉、澱粉誘導体、デキストリン、セルロース、タンパク質からなる群から選択される1種またはそれ以上であるのがより好ましい。上記非鉄金属収集用カプセルの1態様として、カプセル内容物が、シワネラ属の細菌を含む油性部を含む態様が挙げられる。そしてこの非鉄金属収集用カプセルは、順次増大する半径を有して同心円状に配設された第1ノズルおよび第2ノズルを用いて、この第1ノズルからシワネラ属の細菌を含む油性組成物を、およびこの第2ノズルから被覆部形成組成物を同時にキャリア流体中に押し出し、次いで光照射して被覆部形成組成物を硬化させることによって得られたものであるのがより好ましい。上記非鉄金属収集用カプセルの他の1態様として、カプセル内容物が、油性物質からなるカプセル調製時中間層部およびシワネラ属の細菌を含む親水性部を含む態様が挙げられる。そしてこの非鉄金属収集用カプセルは、順次増大する半径を有して同心円状に配設された第1ノズル、第2ノズルおよび第3ノズルを用いて、この第1ノズルからシワネラ属の細菌を含む親水性組成物を、この第2ノズルから油性組成物を、およびこの第3ノズルから被覆部形成組成物を同時にキャリア流体中に押し出し、次いで光照射して被覆部形成組成物を硬化させることによって得られたものであるのがより好ましい。本発明はさらに、上記非鉄金属収集用カプセルを、非鉄金属を含む溶液中に浸漬する浸漬工程、上記浸漬工程において浸漬した非鉄金属収集用カプセルを分離する分離工程、を包含する、非鉄金属を収集する方法も提供する。ここで、収集される非鉄金属が、希少金属および希少貴金属からなる群から選択される1種またはそれ以上であるのが好ましい。収集される非鉄金属が、パラジウム、白金、ロジウム、金、銀、インジウム、ガリウムまたは希土類元素であるのがより好ましい。本発明の非鉄金属収集用カプセルは、非鉄金属を含む溶液中に一定時間浸漬させるという極めて簡便な操作によって、非鉄金属を容易に収集することができるという利点がある。そしてこの非鉄金属の収集においては、非鉄金属の含有量が少ない場合であっても、効率よく、非鉄金属を濃縮収集することができる。本発明の非鉄金属収集用カプセルを用いた非鉄金属の収集は、化学反応を用いる方法のような多量のエネルギー消費を伴うことなく、非鉄金属を収集することができる。また、溶媒抽出法のように多量の廃棄溶媒を伴うこともなく、環境に対する負荷も少ないという利点がある。さらに本発明においては、非鉄金属収集用カプセルを溶液中に一定期間浸漬して、その後に濾過などの手段によって取り出すという極めて簡便な操作によって非鉄金属を収集することができるため、多額の設備投資を伴うことなく簡便に実施することができるという利点がある。非鉄金属収集用カプセルおよびその製造方法本発明の非鉄金属収集用カプセルは、カプセル内容物、およびこのカプセル内容物を被覆する被覆部、によって構成される。そしてこの非鉄金属収集用カプセルは、非鉄金属を含む溶液中に非鉄金属収集用カプセルを浸漬させるという極めて簡便な操作によって、非鉄金属収集用カプセル内に非鉄金属を収集することができるという特徴を有する。なお本明細書において、収集の用語は回収を意味も含むものし、また非鉄金属を収集するという用語は非鉄金属を回収することも含むものとする。本明細書において非鉄金属とは、鉄および鉄を主成分とした合金を除いた金属を意味する。本発明において収集される非鉄金属の具体例として、希少金属レアメタルおよび希少貴金属が挙げられる。ここで、希少金属レアメタルとは、鉄、銅、亜鉛、アルミニウム等のベースメタルコモンメタル、メジャーメタルとも呼ばれる以外の金属であって、金、銀などの貴金属に属しない金属であり、産業に利用されている非鉄金属を意味する。希少金属レアメタルの具体例として、リチウム、ベリリウム、チタン、バナジウム、クロム、マンガン、コバルト、ニッケル、ガリウム、ゲルマニウム、セレン、ルビジウム、ストロンチウム、ジルコニウム、ニオブ、モリブデン、インジウム、アンチモン、テルル、セシウム、バリウム、ハフニウム、タンタル、タングステン、レニウム、タリウム、ビスマスおよび希土類元素などが挙げられる。ここで希土類元素として、スカンジウム、イットリウム、ランタン、セリウム、プラセオジム、ネオジム、プロメチウム、サマリウム、ユウロピウム、ガドリニウム、テルビウム、ジスプロシウム、ホルミウム、エルビウム、ツリウム、イッテルビウムおよびルテチウムが挙げられる。なお希少金属には、パラジウム、白金、なども含まれるが、本明細書においては、パラジウムおよび白金は希少貴金属に含まれるものとする。希少貴金属とは、第8族~第11族の金属のうち、特に埋蔵量が少なく、耐腐食性に優れた金属を意味する。希少貴金属の具体例として、金、銀、白金、パラジウム、ロジウム、イリジウム、ルテニウム、オスミウムが挙げられる。本発明の非鉄金属収集用カプセルによって収集される金属は、より好ましくは、パラジウム、白金、ロジウム、金、銀、インジウム、ガリウムまたは希土類元素などが挙げられる。本発明の非鉄金属収集用カプセルは、カプセル内容物、およびこのカプセル内容物を被覆する被覆部、によって構成される。以下、各構成について記載する。カプセル内容物本発明の非鉄金属収集用カプセルを構成するカプセル内容物は、下記群:ゲオバクター属代表種:Geobactermetallireducens:ゲオバクターメタリレデューセンス、ATCCAmericanTypeCultureCollection53774株、デスルフォモナス属代表種:Desulfuromonaspalmitatis:デスルフォモナスパルミタティス:ATCC51701株、デスルフォムサ属代表種:Desulfuromusakysingii:デスルフォムサキシンリDSMDeutscheSammlungvonMikroorganismenundZellkulturen7343株、ペロバクター属代表種:Pelobactervenetianus:ペロバクターベネティアヌス:ATCC2394株、シワネラ属Shewanellaalgae:シワネラアルゲ:ATCC51181株、Shewanellaoneidensis:シワネラオネイデンシスなど、フェリモナス属Ferrimonasbalearica:フェリモナスバレアリカ:DSM9799株、エアロモナス属Aeromonashydrophila:エアロモナスヒドロフィラ:ATCC15467株、スルフロスピリルム属代表種:Sulfurospirillumbarnesii:スルフロスピリルムバーネシイ:ATCC700032株、ウォリネラ属代表種:ウォリネラスシノゲネス:Wolinellasuccinogenes:ATCC29543株、デスルフォビブリオ属代表種:Desulfovibriodesulfuricans:デスルフォビブリオデスルフリカンス:ATCC29577株、ゲオトリクス属代表種:Geothrixfermentans:ゲオトリクスフェルメンタンス:ATCC700665株、デフェリバクター属代表種:Deferribacterthermophilus:デフェリバクターテルモフィルス:DSM14813株、ゲオビブリオ属代表種:Geovibrioferrireducens:ゲオビブリオフェリレデューセンス:ATCC51996株、ピロバクルム属代表種:Pyrobaculumislandicum:テルモプロテウスアイランディカム:DSM4184株、テルモトガ属代表種:Thermotogamaritima:テルモトガマリティマ:DSM3109株、アルカエグロブス属代表種:Archaeoglobusfulgidus:アルカエグロブスフルギダス:ATCC49558株、ピロコックス属代表種:Pyrococcusfuriosus:ピロコックスフリオサス:ATCC43587株、ピロディクティウム属代表種:Pyrodictiumabyssi:ピロディクティウムアビーシイ:DSM6158株、から選択される細菌を含むのが好ましい。非鉄金属収集用カプセルのカプセル内容物に、これらの細菌が含まれることによって、非鉄金属を良好に収集することができる。本発明においては、カプセル内容物がシワネラ属の細菌を含むことが好ましい。シワネラ属に含まれる細菌として、例えば、Shewanellaalgae、Shewanellaoneidensis、Shewanellaalgidipiscicola、Shewanellaamazonensis、Shewanellabaltica、Shewanellabenthica、Shewanellacolwelliana、Shewanelladenitrificans、Shewanellafidelis、Shewanellafrigidimarina、Shewanellagelidimarina、Shewanellaglacialipiscicola、Shewanellahafniensis、Shewanellahanedai、Shewanellajaponica、Shewanellaloihica、Shewanellamarinintestina、Shewanellamorhuae、Shewanellapealeana、Shewanellaputrefaciens、Shewanellasp、Shewanellawoodyi等を挙げることができる。これらの中でも、ShewanellaalgaeシワネラアルゲまたはShewanellaoneidensisシワネラオネイデンシスがカプセル内容物中に含まれるのがより好ましい。なお上記細菌は、生きた状態で非鉄金属収集用カプセル中に含まれてもよく、あるいは死んだ菌体の状態で非鉄金属収集用カプセル中に含まれてもよい。例えばShewanellaalgaeシワネラアルゲおよびShewanellaoneidensisシワネラオネイデンシスは、死んだ菌体の状態であっても、非鉄金属を良好の収集することができるという特徴を有する。本発明において、カプセル内容物は、上記細菌を、カプセル内容物の質量100質量部に対して0.01~30質量部の量で含むのが好ましく、0.1~20質量部の量で含むのがより好ましい。例えば、カプセル内容物に対してカプセル1個に対して、上記細菌が1cells/capsule~5×1011cells/capsuleの割合で含まれるのが好ましく、1×103cells/capsule~1×1011cells/capsuleの割合で含まれるのがより好ましい。本発明の非鉄金属収集用カプセルにおいて、上記細菌は、水溶液などの親水性組成物中に分散させた状態でカプセル内容物中に含まれてもよく、油性組成物中に分散させた状態でカプセル内容物中に含まれてもよい。カプセル内容物の調製に用いることができる親水性組成物として、例えば、各種水溶液が挙げられる。カプセル内容物の調製に用いることができる油性組成物として、例えば、オリーブ油、ホホバ油、コーン油、ナタネ油、豚脂、牛脂、鯨油、ヒマシ油、大豆油、米油、米胚芽油、ヤシ油、パーム油、カカオ油、アボガド油、マカデミアナッツ油、スクワラン、ミンク油、タートル油、コーン油、炭素数が8~30の炭化水素類、ミツロウ、カルナウバロウ、ライスワックス、ラノリン、流動パラフィン、ワセリン、炭素数が4~30の脂肪酸、炭素数が4~30の脂肪酸とショ糖とのエステル、炭素数が4~30の脂肪酸とグリセロールとのエステル、炭素数が4~30の脂肪族アルコール、炭素数が4~30の脂肪酸と炭素数が4~30の脂肪族アルコールとのエステル、およびシリコーンオイルなどが挙げられる。これらの1種のみで用いてもよく、また2種以上を混合して用いてもよい。これらの油性組成物のうち、-30°C~60°Cの温度範囲において粘度が200mPa.s以下である液状油脂がより好ましい。上記カプセル内容物は、必要に応じて、上記細菌の状態を良好に保つことができる添加成分を含んでもよい。このような添加成分として、例えば、電子供与性成分、電子受容性成分、各種液体培地などが挙げられる。上記細菌が、親水性組成物中に分散させた状態でカプセル内容物中に含まれる場合は、下記の電子供与性成分などをカプセル内容物中に良好に含めることができるため、より好ましい。本明細書における電子供与性成分とは、上記細菌に電子を供与する性質を有する成分を意味する。上記細菌は、例えば、電子供与性成分および電子受容性成分の両方が存在することによって、酸化還元反応を起こして、生育エネルギーを良好に獲得することができるという利点がある。ここで、電子供与性成分として、例えば、炭素数1~7であるカルボン酸およびその誘導体、例えば、ギ酸、酢酸、プロピオン酸、酪酸、吉草酸、乳酸、クエン酸、リンゴ酸、酒石酸、シュウ酸、マロン酸、コハク酸、グルタン酸、アジピン酸、フマル酸、マレイン酸、およびその塩など、炭素数5~10の芳香族カルボン酸およびその誘導体、例えば、安息香酸、フタル酸、イソフタル酸、テレフタル酸、サリチル酸、没食子酸、メリト酸、ケイ皮酸、およびその塩など、炭素数1~10のアルコール、例えばメタノール、エタノールなど、不飽和芳香族、例えばトルエンフェノールなど、水素ガス、などが挙げられる。また、電子受容性成分として、例えば、FeIIIイオンなどの金属イオンなどが挙げられる。本発明において用いることができる電子供与性成分は、使用する細菌の種類に応じたものを適宜選択することができる。例えばシワネラアルゲを用いる場合は、ギ酸、乳酸またはこれらの塩などの、炭素数1~7であるカルボン酸またはその誘導体を、電子供与性成分として好ましく用いることができる。また、必要に応じて、電子受容性成分としてFeIIIイオンを用いてもよい。電子受容性成分を用いることによって、細胞内での酸化還元反応に由来する生育エネルギーをより良好に獲得することができるという利点がある。また、シワネラオネイデンシスを用いる場合は、電子供与性成分として、ギ酸またはその塩などの、炭素数1~7であるカルボン酸またはその誘導体を好ましく用いることができる。本発明において、下記する製造方法において、上記細菌を水性組成物中に分散させた状態でカプセルを製造する場合は、製造時において、細菌を含む水性組成物と、被覆部形成組成物との間に、油性物質を中間層部として介在させる必要がある。ここで、中間層部として用いることができる油性物質として、上述した油性組成物を用いることができる。中間層部として介在させることができる油性物質の好ましい例として、融点が60°C以下であるもの例えばオリーブ油、ホホバ油、コーン油、ナタネ油、豚脂、牛脂、鯨油、ヒマシ油、大豆油、米油、米胚芽油、ヤシ油、パーム油、カカオ油、アボガド油、マカデミアナッツ油、スクワラン、ミンク油、タートル油、コーン油など、イソ酪酸酢酸スクロース等が挙げられる。油性物質を中間層部として介在させる場合は、非鉄金属収集用カプセルの質量100質量部に対して5~40質量部の割合で形成されるのが好ましく、10~30質量部の割合で形成されるのがより好ましい。被覆部本発明の非金属収集用カプセルを構成する被覆部は、上記カプセル内容物を良好に被覆できる成分であれば、特に限定なく用いることができる。本発明においては、光硬化性成分を含む被覆部形成組成物を用いて被覆部を形成するのがより好ましい。光硬化性成分を含む被覆部形成組成物を用いて被覆部を形成することによって、カプセル、特にシームレスカプセルを、より良好かつ簡便に製造することができるという利点がある。本発明で使用することのできる光硬化性成分としては、光照射により重合する成分であれば特に限定されることなく用いることができる。本発明においては、光硬化性成分として、水性親水性の光硬化性成分を用いるのがより好ましい。水性親水性の光硬化性成分を用いて被覆部を形成することによって、得られる非金属収集用カプセルの表面の水親和性が向上し、非鉄金属を含む水溶液中における非鉄金属収集性が優れた非鉄金属収集用カプセルを得ることができるという利点がある。光硬化性成分として、例えば、光重合性オリゴマーおよびその付加重合物などが挙げられる。これらはそれぞれ単独で用いてもよいし、2種以上を組みあわせて用いてもよい。光重合性オリゴマーとして、例えば、アクリレート系オリゴマー、不飽和ポリエステル系オリゴマー、ポリエンチオール系オリゴマー、ケイ皮酸系オリゴマー、エポキシ系オリゴマー、ビニルエーテル系オリゴマー、不飽和ポリアミド系オリゴマーなどが好ましく用いることができる。より具体的には、1分子中に少なくとも2個のエチレン性不飽和結合および親水性基を有するアクリレート系オリゴマー、高酸価不飽和ポリエステル系オリゴマー、高酸価不飽和エポキシ系オリゴマー、アニオン性不飽和アクリルオリゴマー、不飽和ポリアミド系オリゴマーなどが好適に用いられる。これらの中でも、1分子中に少なくとも2個のエチレン性不飽和結合および親水性基を有するアクリレート系オリゴマーが好ましく用いられる。1分子中に少なくとも2個のエチレン性不飽和結合および親水性基を有するアクリレート系オリゴマーとしては、ポリアルキレングリコールの両末端に光重合可能なエチレン性不飽和基を有するオリゴマーが挙げられる。このようなアクリレート系オリゴマーとして、例えば、1分子量400~6000のポリエチレングリコールの両末端水酸基を、メタアクリル酸2モルでエステル化したポリエチレングリコールジメタアクリレート類;2分子量200~4000のポリプロピレングリコールの両末端水酸基を、メタアクリル酸2モルでエステル化したポリプロピレングリコールジメタアクリレート類;3分子量400~6000のポリエチレングリコール1モルの両末端水酸基を、ジイソシアネート化合物トリレンジイソシアネート、キシリレンジイソシアネート、イソホロンジイソシアネートなど2モルでウレタン化し、さらに不飽和モノヒドロキシ化合物メタアクリル酸2-ヒドロキシエチル、メタアクリル酸2-ヒドロキシプロピル、メタアクリル酸3-ヒドロキシプロピル、メタアクリル酸4-ヒドロキシブチル、トリメチロールプロパンジメタアクリレート、ペンタエリスリトールトリメタアクリレートなど2モルを付加した不飽和ポリエチレングリコールウレタン化物;および4分子量200~4000のポリプロピレングリコール1モルの両末端水酸基を、ジイソシアネート化合物2モルでウレタン化し、さらに不飽和モノヒドロキシ化合物2モルを付加した不飽和ポリプロピレングリコールウレタン化物;などが挙げられる。高酸価不飽和ポリエステル系オリゴマーとしては、例えば、不飽和結合を有する多価カルボン酸と、多価アルコールとのエステル化により得られる、酸価が40~200の不飽和ポリエステルの塩類などが挙げられる。高酸価不飽和エポキシ系オリゴマーとしては、例えば、酸価40~200の不飽和エポキシオリゴマーなどが挙げられる。このようなオリゴマーは、例えば、エポキシ化合物と不飽和カルボキシル化合物メタアクリル酸などとの付加反応物を調製し、この付加反応物に残存するヒドロキシル基に、酸無水物を付加することによって得られる。アニオン性不飽和アクリルオリゴマーとしては、例えば、メタアクリル酸およびメタアクリル酸エステルのうちの少なくとも2種のメタアクリル系モノマー由来であって、かつカルボキシル基、リン酸基および/またはスルホン酸基を有する共重合体に、光重合可能なエチレン性不飽和基を導入したオリゴマーなどが挙げられる。不飽和ポリアミド系オリゴマーは、例えば、ジイソシアネートトリレンジイソシアネート、キシリレンジイソシアネートなどとエチレン性不飽和ヒドロキシ化合物アクリル酸2-ヒドロキシエチルなどとの付加物を、ゼラチンなどの水溶性ポリアミドに付加することにより得られる。これらの光重合性オリゴマーの数平均分子量は、300~30,000であるのが好ましく、500~20,000であるのがより好ましい。なお、数平均分子量は、GPC法によって測定することができる。これらの光硬化性成分のうち、ポリアルキレングリコールの両末端に重合可能なエチレン性不飽和基を有するアクリレート系オリゴマーが特に好ましく用いることができる。アクリレート系オリゴマーとして、市販品を用いてもよい。本発明において用いることができるアクリレート系オリゴマーとして、例えば、サンユレック株式会社から、RM-6572、RM-6560、RM-6550、RM-6551、RL-6527などの商品名で販売されている、アクリレート系オリゴマー、関西ペイント株式会社からENT-1000、ENT-2000、ENT-3400、ENT-4000、ENTG-2000、ENTG-3800などの商品名で販売されているアクリレート系オリゴマー、および新中村化学工業株式会社から、UA-7100、UA-7000、UA-W2Aなどの商品名で販売されているアクリレート系オリゴマー、などが挙げられる。上記光硬化性成分は、被覆部形成組成物中に、固形分として、好ましくは10~99質量、より好ましくは20~90質量、さらに好ましくは40~90質量含有される。本発明では、好ましくは上記光硬化性成分を含む組成物、すなわち、被覆部形成組成物を用いて被覆部を形成する。被覆部形成組成物は、必要に応じて、重合開始剤、光増感剤、着色剤、重合性モノマー、被覆部透過助剤、電荷調整剤などの添加剤をさらに含んでいてもよい。添加剤の使用量は、固形分として、被覆部形成組成物の質量に対して30質量以下であるのが好ましく、20質量以下であるのがより好ましい。重合開始剤は、使用する光硬化性成分に応じた従来公知の重合開始剤を、特に限定されることなく用いることができる。重合開始剤として、光重合開始剤が好適に用いられる。光重合開始剤とは、光照射によって重合開始種を発生し、重合反応または架橋反応を促進させることのできる化合物を意味する。光重合開始剤としては、例えば、ベンゾイン、アセトイン、ベンゾインメチルエーテル、ベンゾインエチルエーテル、ベンゾインイソプロピルエーテル、ベンゾインイソブチルエーテル、ベンゾフェノン、ベンジルミヒラーズケトン、キサントン、クロロチオキサントン、イソプロピルチオキサントン、ベンジルジメチルケタール、ナフトール、アントラキノン、ヒドロキシアントラセン、アセトフェノンジエチルケタール、α-ヒドロキシシクロヘキシルフェニルケトン、2-ヒドロキシ-2-メチルフェニルプロパン、芳香族ヨードニウム塩、芳香族スルホニウム塩、ヨードニウム塩、スルホニウム塩、トリアリールスルホニウム塩、トリフルオロカーボンスルホニウム塩などが挙げられる。重合開始剤は、単独で用いてもよいし、あるいは2種以上を組み合わせて用いてもよい。重合開始剤は、固形分として、被覆部形成組成物の質量に対して、0.001~20質量含まれるのが好ましく、0.1~10質量含まれるのがより好ましい。重合開始剤の使用量が0.001質量未満であると、重合反応が完全に進まず皮膜強度を出すことができない等の問題のおそれがあり、20質量を超えると開始反応が過剰に進み、重合反応が進まず皮膜強度の減少につながる等の問題のおそれがある。本発明では、上記光硬化性成分と重合開始剤、特に光重合開始剤とを適宜組み合わせて使用することが好ましい。可視光領域で光硬化性成分を硬化させて被覆部を形成する場合は、被覆部形成組成物に光増感剤を配合することが望ましい。光増感剤としては、例えば、ルテニウム錯体、ポルフィリン系化合物などが挙げられる。光増感剤の使用量は、固形分として、被覆部形成組成物の質量に対して、0.001~5質量であるのが好ましく、0.01~1質量であるのがより好ましい。必要に応じて、被覆部形成組成物に、80°C以下で水性溶媒に溶解する不飽和結合を有する水溶性モノマー例えば、イタコン酸、N,N’-メチレンビスアクリレート、ヒドロキシエチルメタクリレート、ヒドロキシプロピルメタクリレート、N,N’-メチレンビスアクリルアミド、N-イソプロピルアクリルアミド、N-ビニルピロリドン、アクリロイルモルフォリン、N,N’-ジメチルアクリルアミド、N-ビニルホルムアミドなどを単独または2種以上を組み合せて添加してもよい。水溶性モノマーを用いることによって、重合反応に悪影響を及ぼす反応を抑制することができ、被覆部の強度をさらに高めることができる。水溶性モノマーの使用量は、固形分として、被覆部形成組成物の質量に対して、0.01~30質量であるのが好ましく、0.1~25質量であるのがより好ましい。被覆部形成組成物は、被覆部透過助剤を含むのがより好ましい。光硬化性成分および被覆部透過助剤を含む被覆部形成組成物が硬化することにより得られた被覆部は、非鉄金属イオンの透過性が高く、そのため非鉄金属をより良好に収集することができるという利点がある。被覆部透過助剤として、例えば、アルギン酸、ポリビニルアルコール、寒天、カラギーナン、ジェランガム、ペクチン、澱粉、澱粉誘導体アルキル化澱粉、エーテル化澱粉など、デキストリン、セルロース、タンパク質など等が挙げられる。被覆部透過助剤は、被覆部形成組成物に対して、固形分割合で0.1~30質量含まれるのが好ましく、0.5~30質量含まれるのがより好ましい。被覆部形成組成物に被覆部透過助剤が含まれる場合は、被覆部形成組成物を硬化させた後に、酵素処理、アルカリ処理または酸処理などの処理を行うことによって、被覆部の透過性をさらに高めることができる。これらの処理を行うことによって、被覆部を形成する高分子の一部を切断、分解または溶解することができ、これにより被覆部の透過性を向上させることができる。他の態様として、本発明の非金属収集用カプセルを構成する被覆部を、熱硬化性成分を含む被覆部形成組成物を用いて形成することもできる。熱硬化性成分として、当業者において一般的に用いられる熱硬化性成分を用いることができる。熱硬化性成分の具体例として、例えば、光重合性オリゴマーとして挙げた、アクリレート系オリゴマー、不飽和ポリエステル系オリゴマー、ポリエンチオール系オリゴマー、ケイ皮酸系オリゴマー、エポキシ系オリゴマー、ビニルエーテル系オリゴマー、不飽和ポリアミド系オリゴマーなどが挙げられる。熱硬化性成分を含む被覆部形成組成物を用いて被覆部を形成する場合は、熱重合開始剤を併せて用いるのが好ましい。熱重合開始剤として、当業者において一般的に用いられる熱重合開始剤を用いることができる。熱重合開始剤の具体例として、例えば、4,4’-アゾビス4-シアノ吉草酸、2,2’-アゾビス2,4-ジメチルバレロニトリル、2,2’-アゾビスイソブチロニトリル、2,2’-アゾビス2-メチルブチロニトリル、2,2’-アゾビス2-メチルプロピオン酸ジメチルなどのアゾ化合物、過酸化ジベンゾイル、tert-ブチルヒドロペルオキシド、クメンヒドロペルオキシド、ジ-tert-ブチルペルオキシドなどの過酸化化合物などが挙げられる。熱重合開始剤は、固形分として、被覆部形成組成物の質量に対して0.001~20質量含まれるのが好ましく、0.1~10質量含まれるのがより好ましい。熱硬化性分を含む被覆部形成組成物を用いて被覆部を形成する場合においても、上述の被覆部透過助剤を上記と同様に用いることができる。本発明の非鉄金属収集用カプセルにおいて、熱可塑性樹脂を含む被覆部形成組成物を用いて被覆部を形成することもできる。被覆部の形成において用いることができる熱可塑性樹脂として、例えば、ポリエチレン樹脂またはポリプロピレン樹脂などのポリオレフィン樹脂、ポリスチレン樹脂、AS樹脂、ABS樹脂、塩化ビニル樹脂、アクリル樹脂、メタクリル樹脂、メタアクリル酸メチル樹脂、フッ素樹脂、ポリカーボネート樹脂、ポリエチレンテレフタレート樹脂またはポリブチレンテレフタレート樹脂などのポリエステル樹脂などの、当業者において一般的に用いられる熱可塑性樹脂が挙げられる。なお、熱可塑性樹脂を含む被覆部形成組成物を用いて被覆部を形成する場合においても、上述の被覆部透過助剤を上記と同様に用いることができる。本発明の非鉄金属収集用カプセルは、細菌などがカプセル内に封じ込められた状態を有する。そしてこの非鉄金属収集用カプセルを、非鉄金属を含む溶液中に一定時間浸漬させることによって、溶液が被覆部を透過し、カプセル内に入り込む。これによりカプセル内において細菌が活性化し、非鉄金属収集活動が開始される。こうして、非鉄金属がカプセル内に収集されることとなる。本発明の非鉄金属収集用カプセルにおいては、非鉄金属を含む溶液中に浸漬することによって初めて細菌が活性化される。そのため、細菌を、浸漬直前まで良好な状態に保持することができるという、ハンドリング上の利点がある。また、非鉄金属収集用カプセル保存時における細菌のダメージを軽減することができるという利点もある。また非鉄金属収集用カプセルがシームレスカプセルである場合は、球状構造を有していることから、非鉄金属を含む溶液に対する接触面積が大きいため、非鉄金属をより良好に収集できるという利点がある。そして本発明の非鉄金属収集用カプセルを用いた非鉄金属の収集は、従来の方法の1種である化学反応を用いる方法のような多量のエネルギー消費を伴うことなく、非鉄金属を収集することができる。また、溶媒抽出法のように多量の廃棄溶媒を伴うこともなく、環境に対する負荷も少ないという利点がある。さらに本発明においては、非鉄金属収集用カプセルを溶液中に一定期間浸漬して、その後に濾過などの手段によって取り出すという極めて簡便な操作によって非鉄金属を収集することができるため、多額の設備投資を伴うことなく簡便に実施することができるという利点がある。非鉄金属収集用カプセルの製造方法本発明の非鉄金属収集用カプセルは、上記の被覆部形成組成物およびカプセル内容物を、二重ノズルまたは三重ノズルを用いてキャリア流体中に押し出し、次いで光照射して被覆部形成組成物を硬化させることにより、製造することができる。この製造方法においては、調製時において接しあう成分の極性は互いに相違するものを用いる必要がある。例えば、図1に示される第1の実施態様においては、被覆部形成組成物は親水性であるのが好ましいため、カプセル内容物として、シワネラ属などの細菌を含む油性組成物を用いるのが好ましい。図1、2は、本発明の非鉄金属収集用カプセルの好ましい実施形態それぞれ、第1および第2の実施形態を示す。それぞれの実施形態に従って、本発明の非鉄金属収集用カプセルの製造方法を詳細に説明する。2層構造を有する非鉄金属収集用カプセル第1の実施形態の製造方法図1の左図は、製造直後の状態において2層構造を有する非鉄金属収集用カプセルを示す模式図である。この図1に示される2層構造を有する本発明の非鉄金属収集用カプセル第1の実施形態は、例えば、図3に示す同心二重ノズル10を備えた従来公知のカプセル製造装置を用いて、液中滴下法によって製造することができる。具体的には、図3に示す通り、第1ノズル内側および第2ノズル外側を有する同心二重ノズル10を備えたカプセル製造装置を用いて、内側の第1ノズルから、カプセル内容物である、細菌を含む油性組成物11を、そして外側の第2ノズルから被覆部形成組成物12を同時にキャリア流体16中に押し出し、次いで光照射して被覆部形成組成物を硬化させることによって、2層構造を有する非鉄金属収集用カプセルを製造することができる。第1の実施形態の非鉄金属収集用カプセルの製造方法では、同心二重ノズル10を通して、内側の第1ノズルからカプセル内容物である細菌を含む油性組成物11を、そして内側の第2ノズルから被覆部形成組成物12を同時に押し出す。そして、カプセル内容物と被覆部形成組成物とがキャリア流体16内で接触する際に、カプセル内容物の極性と被覆部形成組成物の極性との差により、2層構造のシームレスカプセルが構築される。より詳しくは、キャリア流体16と被覆部形成組成物12との間に作用する界面張力によって、2層構造のジェット流が形成される。ジェット流は、その後、重力の作用によって、2層構造を有する球状の液滴を形成する。このとき、ジェット流に振動を加えることによって、液滴の粒径をより均一にすることができ、より好ましい。ここでキャリア流体16は、ポンプなどの駆動手段17によって、望ましくは一定速度で装置内を循環する。なお、キャリア流体16は、被覆部形成組成物の極性とは異なる極性を有していることが望ましい。上記被覆部形成組成物として親水性のものが好ましく用いられるため、キャリア流体16として油性組成物が好ましく用いられる。キャリア流体として、例えば、オリーブ油、ホホバ油、コーン油、ナタネ油、豚脂、牛脂、鯨油、ヒマシ油、大豆油、米油、米胚芽油、ヤシ油、パーム油、カカオ油、アボガド油、マカデミアナッツ油、スクワラン、ミンク油、タートル油、コーン油、炭素数が8~30の炭化水素類、ミツロウ、カルナウバロウ、ライスワックス、ラノリン、流動パラフィン、ワセリン、炭素数が4~30の脂肪酸、炭素数が4~30の脂肪酸とショ糖とのエステル、炭素数が4~30の脂肪酸とグリセロールとのエステル、炭素数が4~30の脂肪族アルコール、炭素数が4~30の脂肪酸と炭素数が4~30の脂肪族アルコールとのエステル、およびシリコーンオイルなどが挙げられる。これらの1種のみで用いてもよく、また2種以上を混合して用いてもよい。キャリア流体として、0°C~30°Cの温度範囲で粘度が10~300mPasであるものが好ましく、30~200mPasであるものがより好ましい。次いで、2層構造を有する球状の液滴に対して、光源14を用いて光を照射する。この光照射はいずれの段階で行ってもよく、例えば、キャリア流体16中であってもよく、あるいはネットなどの分離手段15を介して液滴とキャリア流体16とを分離した後であってもよい。このようにして、図1の左図に示される、2層構造を有する非鉄金属収集用カプセルを得ることができる。光源14としては、例えば、水銀灯、蛍光灯、ゼノン灯、カーボンアーク灯、メタルハライド灯などの約200nm~約800nmの波長の光を照射することのできる光源であれば特に限定はなく、使用する光硬化性成分に応じて適宜選択することができる。また、上述の被覆部形成組成物に光増感剤を配合すると、可視光によって光硬化性成分を硬化させることができる。照射時間は、光源の強さまたは光源との距離に依存して設定することができる。照射時間は一般には0.05秒間~10分間であり、好ましくは0.1秒間~2分間である。上記光照射によって、被覆部形成組成物が硬化して被覆部が形成され、非鉄金属収集用カプセルが得られる。得られた非鉄金属収集用カプセルは、必要に応じて、常圧乾燥法または減圧乾燥法などにより乾燥させてもよい。このような第1の実施形態図1では、カプセル内容物2の極性と、被覆部1を形成する被覆部形成組成物の極性とが相違するため、非鉄金属収集用カプセルを簡便に製造することができる。また、粒径分布を狭く設定することができるという利点もある。こうして得られた非鉄金属収集用カプセルは、非鉄金属を含む溶液中に浸漬させることによって、非鉄金属を含む溶液が被覆部を透過して、カプセル内に入り込む。図1の右図は、浸漬後、溶液が透過し、カプセル内部に、非鉄金属を含む溶液5が存在する状態を示す図である。これによりカプセル内の細菌と溶液とが接触することとなり、細菌が活性化する。そして細菌による非鉄金属収集活動が開始され、非鉄金属がカプセル内に収集されることとなる。上記非鉄金属収集用カプセルは、必要に応じて、非鉄金属を含む溶液中に浸漬させる前に、液体培地中に浸漬して、非鉄金属収集用カプセル中の細菌を培養してもよい。例えば、TSBTrypticaseSoyBrothなどの液体培地中に、非鉄金属収集用カプセルを、pH約7、30°Cで、6~72時間浸漬することによって、カプセル中の細菌を培養し、増やすことができる。3層構造を有する非鉄金属収集用カプセル第2の実施形態の製造方法図2の左図は、製造直後の状態において3層構造を有する非鉄金属収集用カプセルを示す模式図である。この図2に示される3層構造を有する本発明の非鉄金属収集用カプセル第2の実施態様は、例えば、図3に示される同心二重ノズルを、同心三重ノズルに変更した、従来公知のカプセル製造装置を用いて、液中滴下法によって製造することができる。具体的には、第1ノズル最内部、第2ノズル中間部および第3ノズル最外部を有する同心三重ノズルを備えたカプセル製造装置を用いて、第1ノズルからシワネラ属などの細菌を含む親水性組成物を、第2ノズルから油性組成物を、および第3ノズルから被覆部形成組成物を、同時にキャリア流体16中に押し出し、次いで光照射して被覆部形成組成物を硬化させることによって、3層構造を有する非鉄金属収集用カプセルを製造することができる。この方法における具体的な手順などは、同心二重ノズルの代わりに同心三重ノズルを用いること以外は、上述と同様である。この製造方法によって得られる非鉄金属収集用カプセルは、製造直後においては、油性物質からなるカプセル調製時中間層部4が、シワネラ属などの細菌を含む親水性組成物6を被覆した状態で存在する。中間層部4がこのような状態で存在することによって、シワネラ属などの細菌を含む親水性組成物6と、被覆部形成組成物1とが、同じ極性親水性であっても、良好にシームレスカプセルを製造することができることとなる。こうして得られた3層構造を有する非鉄金属収集用カプセルは、経時により、上述の細菌培養処理を行うことにより、または非鉄金属を含む溶液中に浸漬することにより、図2の右図に示されるように、油性物質4が局在した状態となってよい。これにより、カプセル内の細菌と溶液とが良好に接触することとなり、細菌が良好に活性化することができる。そして細菌による非鉄金属収集活動が開始され、非鉄金属がカプセル内に収集されることとなる。このような製造直後の状態において3層構造を有する非鉄金属収集用カプセルにおいては、シワネラ属などの細菌を含む親水性組成物として、細菌を親水性物質中で濃縮したものをそのまま用いることができるという。これにより、細菌を含む親水性組成物をより容易に調製することができるという利点がある。また、カプセル内容物として親水性組成物を用いることができるため、カプセル内容物中に、電子供与性成分および/または電子受容性成分などを良好に含めることができるという利点もある。本発明の非鉄金属収集用カプセルの粒径は、例えば0.1~10mmであるのが好ましく、0.1~5mmであるのがより好ましい。非鉄金属収集用カプセルの粒径は、溶液中に含まれる非鉄金属の種類および/または濃度、非鉄金属収集用カプセル中に含まれる菌の濃度などに応じて適宜選択することができる。なお、熱硬化性分を含む被覆部形成組成物を用いて被覆部を形成する場合は、上記製造方法において、光を照射する光源を用いる代わりに、加熱されたキャリア流体を用いることによって、非鉄金属収集用カプセルを製造することができる。また、熱可塑性樹脂を含む被覆部形成組成物を用いて被覆部を形成する場合は、上記製造方法において、光を照射する光源を用いる代わりに、冷却されたキャリア流体を用いることによって、非鉄金属収集用カプセルを製造することができる。熱可塑性樹脂を含む被覆部形成組成物を用いる場合においては、カプセル製造装置におけるノズル部などにおいて加熱手段を設けるのが好ましい。非鉄金属を収集する方法上記非鉄金属収集用カプセルを用いることによって、非鉄金属を収集することができる。本発明における、非鉄金属を収集する方法は、以下の工程:上記非鉄金属収集用カプセルを、非鉄金属を含む溶液中に浸漬する浸漬工程、上記浸漬工程において浸漬した非鉄金属収集用カプセルを分離する分離工程、を包含する。本発明の方法において用いることができる、非鉄金属を含む溶液としては、上記希少金属および希少貴金属からなる群から選択される非鉄金属を1種またはそれ以上を含む溶液であれば、特に制限されることなく用いることができる。このような溶液として、例えば、コバルトリッチクラスト、マンガンクラスト、マンガン団塊、海底熱水鉱床などの海底鉱物資源、海水などの海洋鉱物資源、金属含有酸化鉱例えばラテライト、モナザイトなどなどの陸上鉱物資源、廃棄物などを焼却した際に得られる金属含有焼却残渣、都市鉱山などの廃棄成分含有リサイクル資源、などを用いて調製した、非鉄金属含有水溶液浸出液などが挙げられる。これらの溶液中に含まれる、非鉄金属などの鉱物成分は、予め破砕粉砕されているのが好ましい。鉱物成分の粒度が大きい場合は、比表面積が小さくなるため固液接触面積が減少し、非鉄金属収集効率が劣ることとなり好ましくない。鉱物成分の粒度が大きい場合はさらに、鉱物成分が沈殿しやすくなるため、非鉄金属の収集操作に不具合が生じるおそれがある。本発明の方法においては、このような非鉄金属を含む溶液中に、上記非鉄金属収集用カプセルを浸漬することによって、溶液中に含まれる非鉄金属が、カプセルを構成する被覆部を透過する。これにより、カプセル内に非鉄金属が収集されることとなる。必要に応じて、非鉄金属を含む溶液に、上述の電子供与性成分および/または電子受容性成分を溶液中に加えてもよい。これらの成分を加えることによって、非鉄金属の収集効率を高めることができる。例えば、電子供与性成分を1~500mMの濃度となるように、非鉄金属を含む溶液中に加えることができる。また、必要に応じて、非鉄金属を含む溶液のpHを調整してもよい。非鉄金属を含む溶液はpH6~9の範囲であるのがより好ましい。非鉄金属を含む溶液中に、上記非鉄金属収集用カプセルを浸漬する浸漬時間は、溶液中における非鉄金属の濃度などに応じて適宜選択することができる。浸漬時間として、例えば6~240時間などが挙げられる。このような浸漬によってカプセル内に非鉄金属が収集された、非鉄金属収集用カプセルを、溶液から分離することによって、カプセルを取り出すことができる。ここでの分離操作は、例えば濾過またはふるいわけといった、極めて簡便な操作によって、非鉄金属収集用カプセルを分離することができるという利点がある。こうして分離したカプセルは、カプセル構造を壊す処理、または、収集された金属に悪影響を及ぼさない範囲の温度下におけるカプセル成分の焼却処理などを行うことによって、収集された金属を容易に取り出すことができる。本発明の非鉄金属収集用カプセルは、非鉄金属を含む溶液中に一定時間浸漬させるという極めて簡便な操作によって、非鉄金属を容易に収集することができるという利点がある。そしてこの非鉄金属の収集においては、非鉄金属の含有量が少ない場合であっても、効率よく、非鉄金属を濃縮収集することができるという利点がある。以下の実施例により本発明をさらに具体的に説明するが、本発明はこれらに限定されない。実施例中、部およびは、ことわりのない限り、質量基準による。実施例1実施例1は、カプセル内容物がシワネラ属の細菌を含む油性部であり、カプセル内容物を被覆する被覆部が、親水性の光硬化性成分を含む被覆部形成組成物が硬化することにより得られた被覆部で構成された、製造直後の状態において2層構造を有する非鉄金属収集用カプセルである。被覆部を形成する被覆部形成組成物として、ENTG-3800関西ペイント株社製40水溶液60質量部、アセトイン0.6質量部、ポバール0.5水溶液20質量部を混合した組成物を調製した。カプセル内容物として、高濃度培養した還元細菌であるシワネラShewanella属オネイデンシスoneidensisを、油性物質であるヤシ油に分散懸濁し、カプセル1粒当たり1.2×108cells/capsuleとなるように濃度調整した懸濁組成物を調製した。次に、図3に示す、同心二重ノズルを有する装置森下仁丹株社製、シームレスカプセル製造装置を用いて、二重ノズルの内側ノズルから懸濁組成物を、その外側ノズルから被覆部形成組成物を流下するキャリア流体中に同時に射出し、油性流体中でカプセル粒子を形成させ、カプセル粒子形成直後に波長320~400nmの高圧水銀灯を用いて紫外線を照射し、被覆部形成組成物の光硬化性成分ENTG-3800を重合させて、粒径4mmの2層構造の非鉄金属収集用シームレスカプセルを得た。キャリア流体として流動パラフィンを用いた。実施例2実施例2は、カプセル内容物がシワネラ属の細菌を含む親水性部であり、カプセル内容物を被覆する被覆部が、親水性の光硬化性成分を含む被覆部形成組成物が硬化することにより得られた被覆部で構成されており、そしてカプセル製造直後の状態では油性物質からなる中間層が存在する、製造直後の状態において3層構造を有する非鉄金属収集用カプセルである。被覆部を形成する被覆部形成組成物として、ENTG-3800関西ペイント株社製40水溶液60質量部、アセトイン0.6質量部、ポバール0.5水溶液20質量部を混合した組成物を調製した。カプセル内容物として、高濃度培養した還元細菌であるシワネラShewanella属オネイデンシスoneidensisを、親水性溶液培地中にカプセル1粒当たり1.2×108cells/capsuleで含まれるように濃度調整した親水性内層組成物を調製した。更に中間層としてイソ酪酸酢酸スクロースとヤシ油を50:50で混合した油性組成物を調製した。次に、図3に示す同心二重ノズルを有する装置から、同心二重ノズルを同心三重ノズルに置き換えた装置森下仁丹株社製、シームレスカプセル製造装置を用いて、三重ノズルの最内側ノズルからカプセル内容物を、その外側ノズルから中間層組成物を、最外側ノズルから被覆部形成組成物を流下する油性流体中に同時に射出し、油性流体中でカプセル粒子を形成させ、カプセル粒子形成直後に波長320~400nmの高圧水銀灯を用いて紫外線を照射し、被覆部形成組成物の光硬化性成分ENTG-3800を重合させて、粒径4mmの3層構造の非鉄金属収集用シームレスカプセルを得た。キャリア流体としてシリコーンオイルを用いた。実施例3実施例1で得られた2層構造の非鉄金属収集用シームレスカプセルを、TSB液体培地中に、pH7.2、30°Cで48時間浸漬して、カプセル内に含まれるシワネラShewanella属オネイデンシスoneidensisの培養操作を行った。培養したカプセルを、緩衝液KH2PO4/NaOHを用いて洗浄した。次いで、カプセルを、1mMPdIIイオンおよび50mMギ酸を含む水溶液25°C、pH7.0中に浸漬した。水溶液中に浸漬されたカプセルの個数は、1.2×107capsules/m3であった。カプセル浸漬から、3分、1時間、2時間、3時間、4時間5時間および24時間経過した時点における、水溶液中のPdIIイオン濃度を、ICP高周波誘導結合プラズマ:InductivelyCoupledPlasma発光分析装置を用いて測定した。カプセル浸漬から24時間経過後に、カプセルを含む水溶液を濾過して、浸漬したカプセルを取り出した。この実験において、培養操作後、浸漬操作前のカプセルは乳白色であった。一方、カプセル浸漬から24時間経過後に取り出したカプセルは、灰色~黒色であった。なお、比較試験として、上記水溶液そのままの例、上記水溶液にシワネラShewanella属オネイデンシスoneidensisをそのまま6.7×1015cells/m3の濃度で加えて懸濁させた例、および上記水溶液にシワネラShewanella属オネイデンシスoneidensisをそのまま6.7×1015cells/m3の濃度で加えて懸濁させ、かつ、ギ酸の濃度を200mMに調整した例、の3種について、3分、1時間、2時間、3時間、4時間5時間および24時間経過した時点における、水溶液中のPdIIイオン濃度を、ICP発光分析装置を用いて測定した。実施例3およびこれらの比較試験における、水溶液中のPdIIイオン濃度の変化を示すグラフを、図4に示す。なお、シワネラShewanella属オネイデンシスoneidensisをそのまま加えて懸濁させた2つの比較試験においては、2時間経過後においてPdIIイオン濃度が大幅に減少したため、この時点で測定を中断した。実施例4実施例1で得られた2層構造の非鉄金属収集用シームレスカプセルを、TSB液体培地中に、pH7.2、30°Cで48時間浸漬して、カプセル内に含まれるS.oneidensisの培養操作を行った。培養したカプセルを、緩衝液KH2PO4/NaOHを用いて洗浄した。次いで、カプセルを、5mMPdIIイオンおよび200mMギ酸を含む水溶液25°C、pH7.0中に浸漬した。水溶液中に浸漬されたカプセルの個数は、1.2×107capsules/m3であった。カプセル浸漬から24時間経過後に、カプセルを含む水溶液を濾過して、浸漬したカプセルを取り出した。この実験において、培養操作後、浸漬操作前のカプセルは乳白色であった。一方、カプセル浸漬から24時間経過後に取り出したカプセルは、黒色であった。浸漬操作前のカプセル培養操作後、浸漬実験操作前、左、およびカプセル浸漬から24時間経過後に取り出したカプセル右の写真を、図5に示す。上記実施例3に示されるように、本発明の非鉄金属収集用カプセルを、パラジウムイオンを含む水溶液中に24時間浸漬することによって、水溶液中のパラジウムイオンの濃度を有意に下げることができた。浸漬後のカプセルは灰色~黒色となっており、濾過することによってカプセルを容易に取り出すことができた。パラジウムイオンを含む水溶液中に、シワネラShewanella属オネイデンシスoneidensisをそのまま6.7×1015cells/m3の濃度で加えて懸濁させた比較試験においては、浸漬後2時間の時点において、水溶液中のパラジウムイオンの濃度が有意に下がっていた。しかしながら、この実験例においては、シワネラShewanella属オネイデンシスoneidensisが懸濁状態で分散しているため、濾過などによって取り出すことは困難であった。実施例5実施例2で得られた、製造直後の状態において3層構造を有する非鉄金属収集用カプセルを、実施例3および4と同様に、TBS液体培地中に、pH7.2、30度で48時間浸漬して、カプセル中に含まれる菌の培養操作を行った。培養したカプセルを、緩衝液KH2PO4/NaOHを用いて洗浄した。次いで、得られたカプセルを、塩化インジウム濃度が1mMである水溶液pH3.5、20mL中に浸漬した。水溶液中に浸漬されたカプセルの個数は100個であった。また、水溶液中に浸漬された、カプセル内に存在する菌の数は1.0×1010cells/mlであった。カプセル浸漬前、そしてカプセル浸漬から5分後、30分後、1時間後、2時間後、3時間後および6時間後における、水溶液中に含まれるインジウムイオンの濃度を、ICP発光分析装置を用いて測定した。この実施例5における、カプセル浸漬から6時間経過後におけるインジウムの収集率は98.5であった。なお、比較試験として、カプセルを浸漬していない上記水溶液についても、上記時間においてインジウムイオン濃度を測定した。実施例5およびこの比較試験における、水溶液中のインジウムイオン濃度の変化を示すグラフを、図6に示す。実施例6実施例6は、廃棄物であるICチップを用いて、この廃棄物から金を回収した実施例である。非鉄金属収集用カプセルとして、製造直後の状態において3層構造を有するカプセルを用いた。被覆部を形成する被覆部形成組成物として、RM-6572サンユレック株社製40水溶液60質量部、アセトイン0.6質量部、ポバール0.5水溶液20質量部を混合した組成物を調製した。カプセル内容物として、高濃度培養した還元細菌であるシワネラShewanella属アルゲalgaeを、親水性溶液培地中にカプセル1粒当たり1.2×108cells/capsuleで含まれるように濃度調整した親水性内層組成物を調製した。更に中間層としてイソ酪酸酢酸スクロースとヤシ油を50:50で混合した油性組成物を調製した。次に、図3に示す同心二重ノズルを有する装置から、同心二重ノズルを同心三重ノズルに置き換えた装置森下仁丹株社製、シームレスカプセル製造装置を用いて、三重ノズルの最内側ノズルからカプセル内容物を、その外側ノズルから中間層組成物を、最外側ノズルから被覆部形成組成物を流下する油性流体中に同時に射出し、油性流体中でカプセル粒子を形成させ、カプセル粒子形成直後に波長320~400nmの高圧水銀灯を用いて紫外線を照射し、被覆部形成組成物の光硬化性成分RM-6572を重合させて、粒径4mmの3層構造の非鉄金属収集用シームレスカプセルを得た。キャリア流体としてシリコーンオイルを用いた。こうして得られた、製造直後の状態において3層構造を有する非鉄金属収集用カプセルを、実施例3および4と同様に、TBS液体培地中に、pH7.2、30度で48時間浸漬して、カプセル中に含まれる菌の培養操作を行った。培養したカプセルを、緩衝液KH2PO4/NaOHを用いて洗浄した。廃棄物であるIC半導体集積回路チップを細かく砕いて、ICチップ粉砕物とした。得られたICチップ粉砕物を、塩酸を用いてpH0.7に調製した水溶液中に1日間浸漬して、ICチップ浸出液を調製した。こうして得られたICチップ浸出液pH0.7、20mL中に、上記により得られたカプセルを浸漬した。ICチップ浸出液中に浸漬されたカプセルの個数は100個であった。また、ICチップ浸出液中に浸漬された、カプセル内に存在する菌の数は3.0×1010cells/mlであった。カプセル浸漬前、そしてカプセル浸漬から10分後、30分後、1時間後、2時間後、3時間後および6時間後における、ICチップ浸出液中に含まれる金元素の濃度を、ICP発光分析装置を用いて測定した。この実施例6における、カプセル浸漬から6時間経過後における金の収集率は75.7であった。なお、比較実験として、ICチップ浸出液そのままの例、および、ICチップ浸出液に、シワネラShewanella属アルゲalgaeをそのまま4.0×1010cells/mlの濃度で加えて懸濁させた例の2種について、上記時間において、金元素の濃度を、ICP発光分析装置を用いて測定した。実施例6およびこれらの比較試験における、ICチップ浸出液中の金イオン[AuCl4]-濃度の変化を示すグラフを、図7に示す。上記実施例5および6より、本発明の非鉄金属収集用カプセルを用いて、インジウムそして金を収集することができることが確認された。さらに実施例6に示されるように、廃棄物であるICチップから金を回収ことができることも確認された。実施例6で用いたICチップ浸出液は、pH0.7という強酸性水溶液である。このような強酸性水溶液からも、金を良好に回収できることが確認された。なお、ICチップ浸出液中に、シワネラShewanella属アルゲalgaeをそのまま4.0×1010cells/mlの濃度で加えて懸濁させた、実施例6の比較試験においても、金元素の濃度が有意に下がっていた。しかしながら、この実験例においては、シワネラShewanella属アルゲalgaeが懸濁状態で分散しているため、濾過などによって取り出すことは困難であった。加えて、実施例6によって、本発明の非鉄金属収集用カプセルは、収集対象金属である金以外にも様々な金属成分が含まれるICチップ浸出液から、収集対象である金のみを選択的に収集できることが確認された。ICチップ浸出液には、金以外にも、銅などの様々な金属成分が含まれる。そして、本実施例において用いたICチップ浸出液中に含まれる銅元素の濃度は、金元素の濃度と比較して極めて高いことが確認されている。そして、実施例6において、非鉄金属収集用カプセル内に収集された成分は金のみであった。このように、本発明の非鉄金属収集用カプセルは、銅元素が過剰量含まれるICチップ浸出液から、金元素のみを選択的に収集することができるという、極めて優れた性能を有していることが確認された。実施例7実施例6で製造した、製造直後の状態において3層構造を有する非鉄金属収集用カプセルを、実施例6と同様に培養操作を行った。得られたカプセルを、1mMの白金IVイオンおよび50mM乳酸ナトリウムを含む水溶液pH7.0、20mL中に浸漬した。水溶液中に浸漬されたカプセルの個数は、100個であった。また、水溶液中に浸漬された、カプセル内に存在する菌の数は3.0×1010cells/mlであった。カプセル浸漬前、そしてカプセル浸漬から10分後、30分後、1時間後、3時間後、6時間後における、水溶液中に含まれる白金元素の濃度を、ICP発光分光分析装置を用いて測定した。この実施例7における、カプセル浸漬から6時間経過後における白金の収集率は72.0であった。なお、比較試験として、カプセルを浸漬していない上記水溶液についても、上記時間において白金濃度を測定した。実施例7およびこの比較試験における、水溶液中の白金IVイオン濃度の変化を示すグラフを図8に示す。実施例8被覆部を形成する被覆部形成組成物として、UA-7100新中村化学工業株社製40水溶液60質量部、アセトイン0.6質量部、ポバール0.5水溶液20質量部を混合した組成物を調整して用いた以外は、実施例6と同様にして、製造直後の状態において3層構造を有する非鉄金属収集用カプセルを得た。次いで、得られたカプセルを、実施例6と同様に培養操作を行った。こうして得られたカプセルを、1mMのガリウムIIIイオンを含む水溶液pH3.6、20mL中に浸漬した。水溶液中に浸漬されたカプセルの個数は、100個であった。また、水溶液中に浸漬された、カプセル内に存在する菌の数は3.0×1010cells/mlであった。カプセル浸漬前、そしてカプセル浸漬から15分後、30分後、1時間後、3時間後、6時間後における、水溶液中に含まれるガリウム元素の濃度を、ICP発光分光分析装置を用いて測定した。この実施例8における、カプセル浸漬から6時間経過後におけるガリウムの収集率は79.2であった。なお、比較試験として、カプセルを浸漬していない上記水溶液についても、上記時間においてガリウム濃度を測定した。実施例8およびこの比較試験における、水溶液中のガリウムIIIイオン濃度の変化を示すグラフを図9に示す。実施例9実施例6で製造した、製造直後の状態において3層構造を有する非鉄金属収集用カプセルを、実施例6と同様に培養操作を行った。得られたカプセルを、1mMのロジウムIIIイオンおよび50mMギ酸ナトリウムを含む水溶液pH7.0、20mL中に浸漬した。水溶液中に浸漬されたカプセルの個数は、100個であった。また、水溶液中に浸漬された、カプセル内に存在する菌の数は3.0×1010cells/mlであった。カプセル浸漬前、そしてカプセル浸漬から10分後、30分後、1時間後、3時間後、6時間後における、水溶液中に含まれるロジウム元素の濃度を、ICP発光分光分析装置を用いて測定した。この実施例9における、カプセル浸漬から6時間経過後におけるロジウムの収集率は58.0であった。なお、比較試験として、カプセルを浸漬していない上記水溶液についても、上記時間においてロジウム濃度を測定した。実施例9およびこの比較試験における、水溶液中のロジウムIIIイオン濃度の変化を示すグラフを図10に示す。実施例10実施例6で製造した、製造直後の状態において3層構造を有する非鉄金属収集用カプセルを、実施例6と同様に培養操作を行った。得られたカプセルを、0.5mMのジスプロシウムIIIイオンを含む水溶液pH5.5、20mL中に浸漬した。水溶液中に浸漬されたカプセルの個数は、100個であった。また、水溶液中に浸漬された、カプセル内に存在する菌の数は3.0×1010cells/mlであった。カプセル浸漬前、そしてカプセル浸漬から15分後、30分後、1時間後、3時間後、6時間後における、水溶液中に含まれるジスプロシウム元素の濃度を、ICP発光分光分析装置を用いて測定した。この実施例10における、カプセル浸漬から6時間経過後におけるロジ有無の収集率は88.0であった。なお、比較試験として、カプセルを浸漬していない上記水溶液についても、上記時間においてジスプロシウム濃度を測定した。実施例9およびこの比較試験における、水溶液中のジスプロシウムIIIイオン濃度の変化を示すグラフを図11に示す。上記実施例7~10に示されるように、本発明の非鉄金属収集用カプセルを用いて、白金、ガリウム、ロジウムおよび希土類元素などの様々な非鉄金属を収集することができることが確認できた。なお、上記実施例において、非鉄金属収集用カプセル中に含まれる菌数を増やす、水溶液中に浸漬される非鉄金属収集用カプセルの数を増加させる、非鉄金属収集用カプセルの粒径を例えば0.1~2mmの範囲に設計するなどの手段によって、非鉄金属の収集率および/または収集速度をより向上させることができる。"